FR 2555682 A1 19850531 FR 8319433 A 19831129 25556 2 COUSSINET FRITTE AUTOLUBRIFIANT ET PROCEDE DE FABRICATION La présente invention concerne le domaine des coussinets ou bagues flottantes employés dans les Daliers à contact lisse pour pièces en mouvement relatif par rapport auxdits paliers, et plus particuliè- rement le domaine des coussinets autolubrifiants. Les mérites relatifs des coussinets ou roulements poreux imprégnés d'huile obtenus par frittage sont décrits dans l'article de synth- se de G.C. PRATT "A review of sintered metal bearings: their pro- duction, properties, and performances" (POWDER METALLURGY, 1969, Vol. 12, No.24, pp.356-385). Les performances de ce type de coussinets sont limitées par le mode de formation du film d'huile lors des dé- marrages, l'hỉle étant réabsorbée par le coussinet à chaque arrêt, et chaque démarrage entraînant alors des risques de grippage liés aux contacts métalliques entre l'arbre et le coussinet-tant que le film d'huile n'est pas formé. D'après l'article cité ci-dessus, la perméabilité de la paroi du coussinet ou roulementa une certaine in- fluence et une perméabilité faible correspondant à une porosité fine serait plus favorable. En-dehors de ce risque de grippage au démarrage, si un arbre tourne de façon prolongée à l'intérieur d'un coussinet, et si on augmente la charge qu'il supporte et donc la pression qu'il exerce sur le cous- sinet, le film d'huile tend à se rompre par suite de son échauffement et de la pression supportée et des grippages sont produits. La charge admissible est dans ce cas fonction de plusieurs paramè- tres et principalement de la vitesse relative entre l'arbre et le coussinet et de la nature de l'h ile. Utilisant une loi expérimenta- le approximative, on caractérise habituellement les coussinets par la valeur maximale du produit PV dé la pression spécifique P par la vi- tesse linéaire relative V de la surface de l'arbre, la pression spé- cifique P étant le quotient de la charge totale applique F Dar le diamètre de l'arbre kt par la longueur 1 du coussinet. Lorsqu'on dé- passe la limite du produit PV caractéristique d'un coussinet donné, on constate que la température de l'huile augmente rapidement, que l'huile se détériore et qu'on obtient un gripDage plus ou moins vio- lent. - 2 - 2555682 L'article de synthèse de G. C. PRATT indique à la page 380 que, pour les coussinets métalliques poreux imprégnés d'huile, une capacité maximale théorique PV de 50 000 lbf/in x ft/min (1,85 MPa x m/s) est souvent indiquée, et qu'en pratique on peut obtenir une durée de vie seulement 500 h au niveau de PV = 20 000 lbf/in2 x ft/min (0,74 MPa x m/s). Le brevet US-C- 4.274.874 décrit un alliage fritté en bronze au phos- phore aditionn2 de MoS et de WS de façon à diminuer le coefficient de frottement, cet alliage étant spécialement destiné aux coussinets employés avec une charge faible-et une vitesse élevée. La diminution du coefficient de frottement est alors due à la présen- ce des particules de MoS2, les durées et température de frittage étant limitées pour qu'il n'y ait pratiquement pas de réaction de décompo- sition de ces particules de MoS2 par le phosphore. Le coefficient de frottement est ainsi divisé par 2 environ, et l'échauffement en ser- vice ainsi que l'usure des coussinets sont diminués. Dans un tout autre domaine, la demande de brevet KOKAI JP 58-64302 décrit la fabrication de pièces par la métallurgie des poudres en par- tant de poudres fines microcristallines ou amorphes et en les frittant par ondes de choc, par exemple par impulsion électrique, ce qui limi- te la température de frittage et permet de soumettre ensuite les piè- ces à une transformation superplastique. Les pièces frittées obtenues ainsi à partir de poudres amorphes se prêtent à des déformations sur- prenantes. La présente invention concerne un coussinet fritté autolubrifiant constitué d'une matrice métallique poreuse imprégnée d'huile, dont la matrice contient une pluralité de phases dispersées comportant chacu- ne une aureole de diffusion en continuité avec la matrice. Ces aureo- les ont la particularité d'être, au moins en partie, beaucoup plus du- res que la matrice. De façon typique, 80 % au moins des phases disper- sées comportant ainsi chacune une auréole de diffusion, ont un diamè- tre ou une épaisseur comprise entre 3 et 20 Um; et la microdureté HV lOg de chaque aureole de diffusion dépasse d'au moins 50 points la dureté de la matrice avoisinante. -3- Cette structure particulière est obtenue notamment avec des bronzes à l'étain contenant de l'antimoine et/ou du nickel dont la composition globale est, en % en masse: Sn 4 à 13 % - Sb O à 5 % - Ni 0 à 12 % avec Sb + Ni > 1 % Pb+Bi 0 à 5 % et de préférence 0 à 2 % - Zn 0 à 5 % et de préférence 0 à 2 % - autres éléments sauf Cu:. I % - Cu: le solde avec: Sn/Sb compris entre 1,3 et 3,5 si Sb> 0,5 % et Ni/Sn compris entre 0,6 et 2,4 si Sb Trois formules distinctes sont préférées dans cette composition glo- bale; les quantités en éléments différents restant les mêmes: - bronzes à l'étain + antimoine: Sb 1 à 4 % - Sn 4 à 10 % - Ni - bronzes à l'étain + nickel + antimoine: Sb 1 à 4 % - Sn 5 à 10 % - Ni 2 à 7 %, avec Sn/Sb compris entre 1,3 et 3,5; Dans tous les cas, des additions de Pb et/ou Bi et/ou Zn peuvent être comprises dans l'analyse des coussinets ou bagues de l'invention, l'addition de Pb + Bi étant limitée à 5 % et l'addition de Zn étant elle aussi limitée à 5 %. Le;coussinet de l'invention a un "PV max" compris entre 3 et plus de 6 MPa x m/s, alors que les coussinets autolubrifiants en bronze con- nus ont un "PV max" de l'ordre de 2 à 2,5 MPa x m/s,et le pic de tem- pérature du coussinet au démarrage est fortement atténué ou supprimé. A l'aide des études de structures et de composition et des observations micrographiques, la demanderesse a formulé une explication pour la structure observée et pour l'amélioration surprenante du.comportement des coussinets ainsi constatée. Les phases dispersées comportant une auréole de diffusion plus dure que la matrice résultent du frittage d'un ensemble de poudres, dont la composition est susceptible de don- ner localement par diffusion des compositions intermédiaires entre celle d'un composé intermétallique (composé correspondant à un maxi- mum relatif du solidus) et celle d'nneutectique. Les auréoles de dif- - 4 - fusion observées sur une coupe du coussinet brut de frittage contien- nent des cristaux ou phases distinctes à fort grossissment. Elles sont dans cet état beaucoup plus dures que la matrice, ainsi dans le cas d'un coussinet de l'essai n 3 on a observé H 1o 300 à 600 pour les auréoles de diffusion et Hvlog 60 à 70 pour la matrice en bronze. Lorsque le coussinet est rodé, il est probable que par endroits et de façon assez bien répartie certaines auréoles dures affleurent et se trouvent légèrement en relief par rapport à la surface de la matrice rodée. Quand le coussinet est ensuite utilisé, les contacts métalliques entre l'arbre et le coussinet sont lors du démarrage sans doute restreints à ces très petits affleurements d'au- réoles dures, ce qui entraîne un échauffement très rapide de ces af- fleurements jusqu'à leur fusion locale, cette fusion provoquant alors la quasi-disparition du frottement et la solidification immédiate des portions d'auréoles fondues et déformées. Il paraît possible et même probable qu'alors les portions d'auréoles de diffusion de composi- tions locales intermédiaires entre celle d'un composé intermétallique et celle d'un eutectique affleurant l'alésage rodé du coussinet ou se trouvant en très léger relief par rapport à cet alésage subissent une fusion pâteuse et conservent par la suite une structure amorphe ou de "verre métallique", leur échauffement localisé étant à chaque fois suivi d'un refroidissement très rapide par suite de la disparition du frottement et du pompage de chaleur par la masse du coussinet. On au- rait ainsi probablement affaire alors à des contacts ponctuels durs se ramollissant dès les premiers frottements, de sorte que ces frottements sont immédiatement diminués ou annulés. Les composés intermétalliques qui semblent participer à la formation des auréoles de diffusion des coussinets en bronze de l'invention sont essentiellement: - C - Cu12 Sn7 Sb3 (composition pondérale approximative: Cu 39 % - Sn 42 % Sb 19 %) pour les bronzes à l'étain + antimoine - Ni3 Sn (composition pondérale approximative: Sn 40 % - 60 % Ni) pour les bronzes à l'étain + nickel - l'un au moins de ces deux composés intermétalliques ou l'ensemble des deux pour les bronzes à l'étain + nickel + antimoine. -5 -- 5 -- On peut remarquer que le coussinet de l'invention se distingue for- tement des coussinets de l'art antérieur. En particulier, la présen- ce dans le coussinet de l'invention de phases dispersées dures, dont certaines affleurent l'alésage ou se trouvent légèrement en relief après rodage, provoquant probablement à la fois des grippages ponc- tuels et des fusions pâteuses qui annulent ces grippages, est nou- velle et bien différente de la présence et du rôle des particules lubrifiantes décrites dans le brevet US-C-4.274.874. Par ailleurs, la création supposée "in situ", lors de l'utilisation des coussi- nets de l'invention, de très petites portions d'alliage amorphe en léger relief, apparaît comme une conséquence de la structure des coussinets de l'invention et une explication vraisemblable de leurs résultats surprenants, et si cette hypothèse explicative est véri- fiée il s'agit alors d'une utilisation tout à fait nouvelle des pro- priétés des alliages amorphes, dans laquelle des phases dispersées susceptibles de donner par fusion et refroidissement rapide des al- liages amorphes se trouvent en situation de se transformer ainsi sur l'alésage d'un coussinet grâce à leur dureté à l'état brut de frittage. Pour une composition globale donnée, ce type de structure est ici obtenu par métallurgie des poudres, et on peut remarquer qu'il ne serait pas possible de l'obtenir par fusion et coulée dans le cas des compositions étudiées à titre d'exemple dans la présente description, ces compositions donnant par fusion et coulée suivie d'un refroidissement assez rapide comme il est habituel des alliages pratiquement homogènes à la température ordinaire. L'invention a aussi pour objet le procédé de fabrication du ou des coussinets frittés autolubrifiants qui viennent d'être définis. Ce procédé diffère des procédés connus par le choix de la compo- sition globale des poudres mélangées et par la sélection de condi- tions de frittage permettant d'atteindre les qualités déjà décrites. Dans ce procédé de fabrication, on mélange intimement au moins deux poudres métalliques d'analyses différentes ainsi qu'éventuellement un lubrifiant de compression - dont la masse n'est pas prise en compte dans les calculs de composition globale -, on comprime ces poudres sous forme d'ébauches, on chauffe éventuellement ces ébau- ches comprimées à température inférieure à 400 C pour éliminer le 6 6 lubrifiant de compression, on traite thermiquement ces ébauches en atmosphère réductrice pour réaliser le frittage, on refroidit les pièces frittées, on les calibre par compression dans un outillage de calibrage, et on imprègne d'huile les coussinets obtenus, selon les techniques connues de l'homme de métier. Dans le procédé de l'in- vention, le choix des compositions globales des poudres en % en masse, est le suivant: Sn 4 à 13 Z - Sb O à 5 % - Ni O à 12 Z avec Sb + Ni. I Z et{ si Sb > 0,5 %, Sn/Sb compris entre 1,3 et 3,5; t si Sb 120 mn, et de préférence entre 740 et 820 C avec maintien en tempé- rature pendant 5 à 45 mn. Les additifs éventuels Pb, Bi, Zn sont connus pour les bronzes à l'é- tain et les bronzes à l'étain ±nickel, par exemple pour améliorer l'ap- titude au décolletage. L'emploi de tels additifs est possible dans le cas des bagues ou coussinets de la présente invention. Les compositions globales préférentielles déjà indiquées dans les ana- lyses caractéristiques des coussinets de l'invention sont utilisées pour fabriquer des bronzes à l'étain + antimoine, des bronzes à l'étain + nickel et des bronzes à l'étain + nickel + antimoine. De façon à favoriser la formation des phases comportant une aureole de diffusion auxquelles semblent participer le ou les composés intermétal- liques Cu12 Sn7 Sb3 et/ou Ni3 et la dispersion de ces phases dans la matrice, l'utilisation de poudres de Sn, de Sb ou d'alliages contenant au moins 25 % de un ou plusieurs des éléments Sn, Sb, Ni est faite de préférence sous forme de poudres fines, de granulométrie inférieure à 0,06 mm, c'est à dire par exemple sous forme de poudres passant au ta- mis 230 A.S.T.M. ou à un tamis plus fin. -7- L'ajout de Sn et/ou Sb et/ou Ni sous forme d'une ou plusieurs poudres d'un ou plusieurs alliages plus riches en ce ou ces éléments que la ou les autres poudres mélangées est indispensable pour que des mécanismes de diffusion puissent se développer pendant le frittage. Par ailleurs, la composition globale est de préférence équilibrée pour qu'il y ait davantage de chances d'obtenir la formation de phases Cul2 Sn7 Sb3 et/ou Ni3 Sn, comme il est indiqué plus loin en conclusion de l'étude des résultats des essais. L'invention sera mieux comprise à partir des essais qui vont être dé- crits, du Tableau qui en rassemble les principaux résultats, et des figures ou dessins qui les illustrent. La figure 1 représente l'évolution de la température d'un coussinet classique et d'un coussinet selon l'invention à partir du démarrage. La figure 2 représente une coupe micrographique radiale (G = 690)d'un coussinet selon l'invention (essai n 2), en reproduction par photo- copie. La figure 3 schématise certains détails caractéristiques de la struc- ture du coussinet selon l'invention, repris sur la coupe micrographi- que de la figure 2. Essai n I: On a mélangé pour obtenir l'alliage "1" de composition globale en % en masse Cu 90 % - Sn 10 %: - 50 % de poudre de bronze à 10 % d'étain (Cu-Sn 10 %) passant au ta- mis 100 A.S.T.M. (ouverture 0,149 mm) - 45 % de poudre de cuivre passant au même tamis - 5 % de poudre d'étain passant au tamis 350 A.S.T.M. (ouverture 0,04 mm) - et en plus, comme il est habituel, 0,7 % de poudre de stéarate de zinc ajouté comme lubrifiant de compression. L'ensemble des poudres mélangées a été comprimé sous forme d'ébau- ches de coussinets ou bagues sous une pression de 150 MPa, ce qui a donné pour les ébauches comprimées une masse spécifique de l'ordre de 6,3 g/cm. Les comprimés obtenus ont été d'abord chauffés pendant environ 20 mi- nutes à 350 C pour éliminer le lubrifiant de compression. L'ajout d'un lubrifiant de compression et/ou ce chauffage préalable ont en général un caractère facultatif. Les comprimés ont ensuite été chauffés à 780 C pendant 15 minutes dans une atmosphère d'hydrogène et d'azote obtenue par décomposition de l'ammoniac, puis refroidis sans précaution particulière. Les pièces obtenues ont alors été recomprimées dans un outillage de calibrage ainsi qu'il est d'usage dans la fabrication des coussinets autolubrifiants en bronze. Les coussinets ou bagues ont alors été imprégnés d'huile minérale de viscosité 100 centistokes à 40 C. On a obtenu ainsi une pluralité de coussinets autolubrifiants de dimen- sions unitaires: diamètre intérieur 25 mm x diamètre extérieur 32 nmm x longueur 1 20mm. On a testé ces coussinets au moyen d'un dispositif comportant un ar- bre en acier de dureté HR 50 et de diamètre d = 25 mm donnant un jeu fonctionnel diamétral de 35 Im entre l'arbre et chaque coussinet. Ce dispositif permettait deux vitesses de rotation, 1500 et 3000 tours/min., correspondant à deux vitesses linéaires V relatives au niveau des surfaces de l'arbre et du coussinet: 2 et 4 m/s' La char- ge appliquée pouvait varier de 15 à 100 daN, donnant une variation possible de la pression spécifique de 0,3 MPa à 2 MPa et une variation possible du produit PV de 0,6 MPa x m/s à 8 MPa x m/s. Le dispositif est équipé d'une mesure de température de la surface extérieure du coussinet en cours de test au moyen d'un thermocouple de contact. Chaque coussinet est soumis à la même séquence de tests successifs, en commençant par la vitesse la plus faible (2 m/s) avec des charges successives croissantes correspondant à des pressions spé- cifiques successives de 0,3 - 0,6 - 0,9 - 1,2 - 1,5 - 1,8 - et 2 MPa, et en poursuivant éventuellement avec la vitesse la plus forte (4m/s) et les mêmes charges et pressions spécifiques successives. Lors de chaque test, on a mesuré (figure 1) la température T1 du coussinet après démarrage (0), les coussinets classiques (courbe 1) donnant -9 255.5682 à ce moment là un pic de température plus ou moins prononcé tant que le film hydrodynamique d'huile n'est pas formé, et on a mesuré la tem- pérature d'équilibre T2 obtenue ensuite, la durée de l'essai étant d'au moins 30 mn. On a arrêté la série d'essais au niveau "PV max" qui entraîne une température de 90 C, ce niveau étant souvent repé- ré par intrapolation entre un PV encore satisfaisant et le PV immé- diatement supérieur qui conduit à une élévation de température plus importante et à un grippage. Les "PV max" des coussinets du même essai sont voisins, ainsi que les températures T1 et T2 caractéris- tiques du comportement au démarrage au niveau PV encore satisfaisant, et ce sont les valeurs moyennes de PV max et de T1 ( C)/T2 ( C) qui sont portées dans le tableau 1 rassemblant les résultats. Dans l'essai n l, on a éprouvé 3 coussinets, et on a noté un "PVmax" moyen de 2,5 MPa x m/s et un rapport d'échauffements T 1/T2 de 1,5. Cet essai n l concernant un coussinet en bronze classique sert de ré- férence. Essai n 2: On a mélangé pour obtenir l'alliage "2" de composition globale Cu 92% Sn 6% - Sb 2%: - 30 % de poudre de bronze à 10 % d'étain passant au tamis IO0 A.S.T.M. (0,149 mm) - 65 % de poudre de cuivre passant au même tamis - 3 % de poudre d'étain et 2 % de poudre d'antimoine, poudres pas- sant toutes deux au tamis 350 A.S.T.M. (0,04 mm). On a appliqué le même procédé de fabrication que dans l'essai n l, et on a testé les coussinets obtenus comme précedemment. On a ainsi eprou- vé 3 coussinets, les résultats portés dans le Tableau 1, sont un "PV max" moyen surprenant de 5 MPa x m/s et un rapport T1/T2 moyen de 1,3 seulement, traduisant un échauffement moindre au démarrage. La proportion de composé intermétallique Cu12Sn7 Sb3 (Cu 39%-Sn 42%-Sbl9%) dont la composition globale est théoriquement capable a été calculée: elle est ici réglée par la quantité d'antimoine Sb = 2%, Sn/Sb = 3 étant un peu supérieur au quotient Sn/Sb voisin de 2,3 dans ce composé intermétallique,et cette proportion est voi- sine de 10 %. Essai n 3: On a mélangé pour obtenir l'alliage "3" de composition globale Cu 92% - Sn 5% - Sb 3 %: - 92 % de poudre de cuivre passant au tamis 100 A.S.T.M. (ouverture 0,149 mm) - 8 Z de poudre d'alliage Sn 62,5 % - Sb 37,5 %, obtenue par bro- yage mécanique de l'alliage fondu donnant des particules de dimen- sions inférieures à 10 pm environ. On a appliqué le même procédé de fabrication que précédemment, et on a testé 5 coussinets. Les résultats sont: "PV max" moyen 6 MPa x m/s et rapport T 1/T2 voisin de 1, c'est à dire pas d'échauffement global du coussinet au démarrage (courbe 2 de la figure 1). Une coupe micrographique radiale (G = 690) de l'un des coussinets "2" est reproduite sur la figure 2. On y voit, comme repris sur le schéma de la figure 3, que la struc- ture est un agglomérat de grains plus ou moins bien soudés, conte- nant des phases (3) (4) ou (5) de formes diverses présentant par- fois un vide central (6) (7) ou (8) dont plusieurs sont bordées par des auréoles plus claires. L'observation micrographique permet de dire qu'il s'agit d'auréoles de diffusion telles que (9) et (10) en continuité avec la matrice (11), que ces auréoles claires (9) ou (10) contiennent par endroits des petits cristaux, et des mesures de microdureté locale montrent que ces auréoles sont très dures: HV g 300 à 600 vis-à-vis de HV1Og 60 à 70 pour la matrice. Il est possible que les vides cen- traux tels que (6) ou (7) entourés d'auréoles (9) ou (10) corres- pondent à la fusion et à la diffusion de grains de Sb au cours du frittage, la fusion de d'antimoine ayant lieu vers 630 C et l'é- tain ayant déjà fondu et entièrement diffusé à ce moment-là. L'a- mélioration du comportement des coussinets serait ainsi à ratta- cher à la présence de ces phases dispersées comportant des auré- oles de diffusion, dont au moins 70 % ont un diamètre ou une - 11 - épaisseur comprise entre 2 et 20 im et un écartement compris entre et 100 pm. Essai n 3 bis: On a mélangé pour obtenir l'alliage "3bis" de même composition glo- bale que l'alliage "3": - 33 % de poudre de bronze à 10 % d'étain passant au tamis 100 A.S.T.M. (0,149 mm) - 62 % de poudre de cuivre passant au même tamis - 2 % de poudre d'étain et 3 % de poudre d'antimoine, poudres pas- sant toutes deux au tamis 350 A.S.T.M. (0,04 mm). On a appliqué le même procédé de fabrication que précédemment, et on a testé 5 coussinets. Les résultats sont les mêmes que pour l'essai n 3. Dans les essais n03 et 3bis, le rapport Sn/Sb est de 1,67 et la pro- portion de composé intermétallique Cu12 Sn7 Sb3 dont la composition globale est théoriquement capable est réglée par la quantité d'étain et égale à environ 5/0,42 = 12 %. Cette proportion un peu plus grande que dans l'essai n 2 est peut- être un indice qui explique en partie les résultats meilleurs ob- tenus. La différence de composition des poudres de départ des essais n 3 et nO3 bis ne paraît pas avoir eu d'influence notable sur la quali- té des coussinets obtenus, le principe d'utilisation d'au moins une poudre plus riche en Sb et/ou Sn ayant été observé pour permettre une diffusion au cours du frittage. Essai n 4: On a mélangé pour obtenir l'alliage "4" de composition globale Cu 92 % - Sn 3 % - Sb 5 %: - 30 % de poudre de bronze à 10 % d'étain passant au tamis 100 A.S.T.M. (0,149 mm) - 65 % de poudre de cuivre passant au même tamis - et 5 % de poudre d'antimoine passant au tamis 350 A.S.T.M. (0,04 mm). On a appliqué le même procédé de fabrication que précédemment et on a testé 4 coussinets. Les résultats sont: "PV max" moyen 2 bPa x m/S et T1/T2 moyen 1,7. -l12 -,2 - 2555682 Ces résultats mauvais ont été mis en relation avec le rapport Sn/Sb égal à seulement 0,6, la fusion ou la diffusion simultanées de Sn et Sb ayant peu de chances de donner des phases contenant le composé intermétallique Cu12 Sn7 Sb3 dans lequel Sn/Sb = 2,3 bien que la pro- portion calculée de composé Cu12 Sn7 Sb3 dont la composition globale est théoriquement capable soit de 3/0,42 = 7 %. Essai n 5: On a mélangé pour obtenir l'alliage "5" de composition globale Cu 86 % - Sn 8 % - Ni 6 %: - 30 Z de poudre de bronze à 10 % d'étain passant au tamis 300 A.S.T.M. (ouverture 0,048 mm) - 59 % de poudre de cuivre passant au tamis 100 A.S.T.M. (0,149 mm) - 2 % de poudre d'étain passant au tamis 350 A.S.T.M. (0,04 mm) - et 9 % de poudre d'alliage Ni 67 % - Sn 33 % passant au même tamis. Le même procédé de fabrication que précedemment a été appliqué et 2 coussinets ont été testés. Les résultats sont: "PV max" moyen 3 MPa x m/s et T1/T2 moyen 1,2. On voit qu'il y a une amélioration nette par rapport aux coussinets des essais n 1 et n 3. * Dans ce cas, la proportion de composé intermétallique Ni3Sn (Ni6Z0%- Sn40%) dont la composition globale est théoriquement capable est réglée par la quantité de Ni = 6 % et est égale à 10 %, mais Ni/Sn = 0,75 au lieu de 1,5 dans Ni3Sn. Il faut toutefois remarquer que la température de fusion relative- ment élévée (environ 1174 C) de l'alliage Ni3Sn va sans doute de pair avec une formation plus difficile de phases contenant ce com- posé intermétallique par diffusion au cours du traitement de fritta- ge à 780 C pendant 15 minutes. Par comparaison, le composé intermétalllique ternaire Cu12 Sn7 Sb3 a un point de fusion de l'ordre de 650 C et doit se former plus facilement par diffusion au cours du même traitement de frittage, dans le cas des essais n 2 - 3 et 3 bis. Essai n 6: On a mélangé pour obtenir l'alliage "6" de composition globale Cu 87 % - Sn 7 % - Sb 3 % - Ni 3 %: - 30 % de poudre de bronze à 10 % d'étain passant au tamis 300 A.S.T.M. (ouverture 0,048 mm) - 60 % de poudre de cuivre passant au tamis 100 A.S.T.M. (0,149mm) - 2 % de poudre d'étain passant au tamis 350 A.S.T.M. (0,04 mm) - 3 % de poudre d'antimoine passant au même tamis - 5 % de poudre d'alliage Ni 60 % - Sn 40 % passant au même tamis. Cet alliage a sensiblement la composition du composé intermétallique Ni Sn. Le même procédé de fabrication que dans les essais précédents a été appliqué et 2 coussinets ont été testés sur le même dispositif et selon la même méthode. Les résultats sont: "PV max" moyen 6,5 MPa et T1/T2 voisin de 1. L'interprétation est la suivante: les composés intermétalliques qui peuvent intervenir sont à la fois Cu12 Sn7 Sb3 et Ni3 Sn. L'é- tain compris dans l'alliage Ni3 Sn y reste pour l'essentiel et don- ne théoriquement 5 % de phase intermétallique. L'étain présent par ailleurs dans la composition de départ, sous forme de bronze à 10 % d'étain et sous forme de poudre d'étain, intervient avec l'antimoine dans la formation de composé Cu 12Sn7 Sb3, la prúoportion Sn/Sb étant alors de 5/3 = 1,67. La proportion de composé intermétallique Cu12 Sn7 Sb3 est alors réglée par Sn et la composition est théoriquement capable de donner 5/0,42 = 12 % de ce composé intermétallique. La composition glcbale est ainsi théo- riquement capable de donner au total 12 + 5 = 17 % de phases inter- métalliques des deux types cités. La comparaison des résultats des essais bons n 2 - 3 - 3bis et 6, et de l'essai mauvais n 4 conduit à préférer des compositions glo- bales de bronze à l'étain + antimoine et à l'étain + nickel + an- timoine dans lequel le rapport des masses de Sn et Sb (Sn/Sb) est compris entre 1,3 et 3,5 et de préférence encore entre 1,5 et 3,2. De même dans le cas des bronzes à l'étain + nickel, pour lequel le composé intermétallique Ni3Sn donne Ni/Sn = 1,5 il est souhaitable d'avoir une composition globale dans laquelle Ni/Sn est compris en- tre 0,6 et 2,4 et de préférence entre 1 et 2. - 14 -2555682 Ces observations conduisent aux conditions suivantes pour la compo- sition globale de départ: si Sb > 0,5 %, Sn/Sb doit être compris entre 1, 3 et 3,5, qu'il y ait ou non du nickel 5. si Sb critère utile complémentaire est la proportion de composés inter- métalliques Cu12 Sn7 Sb3 et/ou Ni3Sn dont la composition globale est théoriquement capable: cette proportion est de préférence comprise entre 5 et 20 % et mieux encore entre 10 et 20 %. Et il est probable que des proportions plus fortes que 20 % sont égale- ment intéressantes. La présente invention s'applique dans son principe essentiel à d'autres alliages que les bronzes, et dans toutes ses caractéris- tiques aux coussinets ou bagues en bronze dont les diamètres in- térieurs sont habituellement compris entre 2 mm - il s'agit alors de micro-coussinets - et 150.mm. Tableau 1 N de composition globale des coussi- Sn Ni % calculé de résultats moyens L'essai nets (% en masse) _ _. Sb Sn comnosé intermétal des essais Cu Sn Sb Ni Cu 12Sn7Sb3 Ni3Sn PVmax TI/T2 MPa x m/s ( C/ C) 1 90 10 0 0 - 0 0 0 2,5 1,5 2 92 6 2 0 3 0 10 0 5 1,3 3 92 5 3 0 1,67 0 12 0 6 I 3bis 92 5 3 0 1,67 0 12 0 6 I 4 92 3 5 0 0,6 0 (7,2) 0 2 1,7 86 8 0 6 - 0,75 0 10 3 1,2 6 87 7 3 3 r,67 r,5 12 5 6,5 1 ,,.,.........,....... L..........LJ - 16 - 2555682 REVENDICATIONS 1. Coussinet fritté autolubrifiant.constitué d'une matrice métallique poreuse imprégnée d'huile, caractérisé en ce que ladite matrice (7) contient une pluralité de phases dispersées (3, 4, 5) comportant cha- cune une auréole de diffusion (9, 10) en continuité avec la matrice (11), ladite auréole de diffusion (9, 10) étant au moins en partie plus dure que la matrice (11). 2. Coussinet selon revendication 1, caractérisé en ce que 70 % au moins des phases dispersées (3, 4, 5) comportant chacune une aureole de diffusion (9,10) ont un-diamètre ou une épaisseur comprise entre 2 et 20 pm. 3. Coussinet selon l'une quelconque des revendications I ou 2, carac- térisé en ce que la microdureté HVO de chaque aureole de diffusion (9,10) dépasse d'au moins 50 points la dureté de la matrice (11). 4. Coussinet selon l'une quelconque des revendications 1 à 3, carac- térisé en ce que sa composition globale est, en % en masse: Sn 4 à 13 % Sb 0 à 5 % - Ni 0 à 12 % avec Sb + Ni 1 % et {si Sb > 0,5 %, Sn/Sb compris entre 1,3 et 3,5 tsi Sb 0,5 %, Ni/Sn compris entre 0,6 et 2,4 Pb + Bi 0 à 5 % - Zn 0 à 5 % - autres éléments sauf Cu I1% - Cu le solde 5. Coussinet selon la revendication 4, caractérisé en ce que: Sn 4 à 10 % Sb I à 4 % Ni - 12. - ' 7. Coussinet selon la revendication 4, caractérisé en ce que: Sn 5 à 10 % Sb I à 4 % Ni 2 à 7 % Pb + Bi 0 à 2 % Zu 0 à 2 % avec Sn/Sb compris entre 1,3 et 3,5 8. Procédé de fabrication de coussinets frittés autolubrifiants dans lequel on mélange intimement des poudres métalliques ainsi qu'éventuellement une poudre de lubrifiant de compression, on com- prime ces poudres sous forme d'ébauches de coussinets, on chauffe éventuellement ces ébauches à une température inférieure à 400 C pour éliminer le lubrifiant de compression, on traite thermique- ment ces ébauches en atmosphère réductrice pour réaliser le frit- tage, on refroidit les pièces, on comprime les pièces frittées dans un outillage de calibrage, puis on imprègne d'huile les coussinets obtenus, caractérisé en ce que on mélange ensemble des poudres mé- talliques ayant comme composition globale (en % en masse): Sn 4 à 13 % Sb 0 à 5 % - Ni 0 à 12 % - avec Sb + Ni > 1 % et {si Sb > 0,5 %, Sn/Sb compris entre 1,3 et 3,5 tsi Sb t 0,5 %, Ni/Sn compris entre 0,6 et 2,4 Pb + Bi 0 à 5 % - Zn 0 à 5 % - autres éléments sauf Cu Cu le solde et en ce que on traite thermiquement les ébauches en atmosphère ré- ductrice entre 680 et 840 C avec un temps de maintien à tempéra- ture compris entre 5 mn et 120 mn. 9. Procédé selon la revendication 8, caractérisé en ce-que on traite thermiquement les ébauches en atmosphère réductrice entre 740 et 820 C avec un temps de maintien en température compris entre 5 et mn. 10. Procédé selon l'une quelconque des revendications 8 ou 9, carac- térisé en ce que la composition globale est précisée comme suit: Sn 4 à 10 %Z Sb I à 4Z Ni 4 0,5 Z avec Sn/Sb compris entre 1,3 et 3,5 11. Procédé selon l'une quelconque des revendications 8 ou 9, carac- térisé en ce que la composition globale est précisée comme suit: Sn 5 à 10 Z Sb 12. Procédé selon l'une quelconque des revendications 8 ou 9, carac- térisg en ce que: Sn 5 à 10 % Sb 1 à 4 Z Ni 2 à 7 % Pb + Bi 0 à 2 % Zn 0 à 2 % avec Sn/Sb compris entre 1,3 et 3,5 13. Procédé selon la revendication 10, caractérisé en ce que la propor- tion calculée de composé intermétallique Cu12 Sn7 Sb3 (Sn 42% - Sb 19%) théoriquement contenu dans la composition globale est comprise entre et 20 %. 14. Procédé selon la revendication 11, caractérisé en ce que la propor- tion calculée de composé intermgtallique Ni3Sn (Ni 60 % - Sn 40 Z) théoriquement contenu dans la composition globale est comprise entre et 20 %. 15. Procédé selon la revendication 12, dans lequel une partie du ni- ckel est ajouté sous forme de poudre d'alliage Ni 60 % - Sn 40 %, caractérisé en ce que le total de la teneur en cet alliage et de la proportion de composé intermétallique Cu12 Sn7 Sb3 (Sn 42 % - Sb 19%) théoriquement contenu dans la composition globale, ladite propor- tion étant calculée d'après la teneur en Sn present en dehors de l'alliage Ni 60 % - Sn 40 % dans la composition de départ, est compris entre 10 et 20 %.